(57)【要約】【課題】補修跡を必要最小限に留め、平滑な外観とし、補修部分を目立たなくして耐久性を持たせ、サンディング等多くの労力や時間、特別な技術や特別な装置を不要とし、表面に生じた傷の補修をクリ−ンに簡易に行うことができる人工大理石の補修方法や、人工大理石補修用樹脂液を提供することにある。【解決手段】人工大理石の表面に生じた欠損部に、被膜形成性樹脂を溶媒に溶解した樹脂液を充填し、溶媒を揮発させて樹脂被覆を成形する。人工大理石と同系色のインクで欠損部分の表面を着色した後、実質的に透明な上記樹脂液を用いて傷の樹脂被覆を成形することが好ましく、欠損部の外周に成形された樹脂被覆を、溶解可能な溶媒を用いて除去することが好ましい。【選択図】図５
2007245400.tif 000002
【特許請求の範囲】
【請求項１】
人工大理石の表面に生じた欠損部に、被膜形成性樹脂を溶媒に溶解した樹脂液を充填し、溶媒を揮発させて樹脂被覆を成形する人工大理石の補修方法。
【請求項２】
人工大理石と同系色のインクで欠損部分の表面を着色した後、実質的に透明な上記樹脂液を用いて欠損部の樹脂被覆を成形する請求項１記載の人工大理石の補修方法。
【請求項３】
欠損部の外周に成形された樹脂被覆を、溶解可能な溶媒を用いて除去する請求項１又は２記載の人工大理石の補修方法。
【請求項４】
室温で水に不溶な被膜形成性樹脂を溶媒に溶解した人工大理石補修用樹脂液。
【発明の詳細な説明】
【技術分野】
【０００１】
本発明は、人工大理石の表面に生じた傷を簡単に補修することができる人工大理石の補修方法や、これに用いる人工大理石補修用樹脂液に関する。
【背景技術】
【０００２】
人工大理石は、不飽和ポリエステル樹脂やアクリル系樹脂を基材とし、デザイン性、耐衝撃性、メンテナンス性に優れ、天然大理石と比較して施工性に優れることから、高級素材として用いられている。特に、無垢のソリッド材は高級インテリア素材として多用されている。しかしながら、人工大理石より高硬度な物質で引掻くと、引掻き痕が白化して、目立ち易く、特に、黒色に代表される表色系色表示のＬ値が低い濃暗色のものほど傷が白化し、欠損部の存在が顕著になる。
【０００３】
このような欠損部の補修として、無垢のソリッド材においてはサンドペーパー等で順次研磨し、欠損部を完全に除去した後にサンディング部とその周辺の製品面で光沢を一致させる補修方法がある（非特許文献１）。しかしながら、サンディングによる欠損部除去を効率よく行なうには、粗番手研磨材による研磨の次に中番手、そして目標とする製品面と同一の仕上番手と順を追ってサンディングする必要がある。また、傷の深さに応じてサンディング範囲を広く採らなければ、平滑な面を得ることができない。その他、欠損部にパテや製品と同等の原料からなる補修剤を充填してサンディングにて製品面とほぼ同一に仕上げる方法も紹介されているが、順次サンディングの番手を上げて製品部の光沢に補修部の光沢を合わせなければならない。このように補修しても、サンディング部とその周辺の製品面で光沢を一致させるのが困難であり、補修部が目立ち易くなるという問題がある。このような場合は全面同一の仕上げをする必要もあり多くの時間と特別な技能を必要とする。
【０００４】
また、成形品表面に発生したピンホール、欠け、異物混入等の欠陥部分を補修する目的で、透視性のあるマスキングテープを貼着して、補修部を極力小さくして行なう方法（特許文献１）が報告されている。しかしながら、この方法においても最終的にはサンディングにて補修部の光沢を製品部と合わせなければならず、多くの時間と特別な技能を必要としている。
【０００５】
また、光重合樹脂を用いてその上に透明フィルムを被せてサンディングすることなく補修する方法（特許文献２）が報告されているが、特殊な原料と装置を必要とし、スリ傷のように小さな補修には向かない。仮に小さな補修部を大きく削除してこの補修方法を採っても、フィルム面の転写で補修部の肌を得るのみであって、艶消しから光沢面に至るまで多様な表面状態に対応できるものではなくかつ、多くの時間と特別な技能を必要とする。
【０００６】
その他、一般家庭での簡易的な方法としては、カラーマーカーを塗布して白化した傷を目立たなくすることが行なわれているが、カラーマーカーを塗布して白化した傷を目立たなくするのみでは、清掃時に色落ちしたり、欠損凹部を充填して補うことはできず、傷が拡大することもある。
【特許文献１】特開２０００−２０２９１９号公報
【特許文献２】特開２００１−３２８８８１号公報
【非特許文献１】設計／加工／施工ガイド、平成１６年６月１日、ＭＲＣ・デュポン社刊行
【発明の開示】
【発明が解決しようとする課題】
【０００７】
本発明の課題は、補修跡を必要最小限に留め、平滑な外観とし、補修部分を目立たなくして耐久性を持たせ、サンディング等多くの労力や時間、特別な技術や特別な装置を不要とし、表面に生じた傷の補修を粉塵を発生させずクリ−ンに簡易に行うことができる人工大理石の補修方法や、人工大理石補修用樹脂液を提供することにある。
【課題を解決するための手段】
【０００８】
本発明者らは上記課題を解決すべく鋭意研究を重ねた結果、人工大理石の表面に発生した鋭利な引掻き傷や打ち傷等の欠損部に、被膜形成性樹脂を溶媒に溶解した樹脂液を用いて樹脂被覆を成形することにより、サンディング等の労力や時間、特別な技術や装置を要せず、簡単に欠損部の補修をすることができることの知見を得た。
【０００９】
更に、欠損部分を含んでその近傍に同系色のインクを使用して着色した後、実質的に透明な樹脂液を用いて樹脂被覆を成形することにより、欠損部分の色落ちを抑制できることを見出した。
【００１０】
また、欠損部の外周に成形された樹脂被覆を溶解可能な溶媒を用いて除去することにより、サンディングなどを不要とし、労力を要せず容易に欠損部のみに樹脂被覆を成形し、必要最小限の補修跡とすることができ、表面を平滑に本来の表面のように自然なものとできることの知見を得た。かかる知見に基づき、本発明を完成するに至った。
【００１１】
即ち、本発明は、人工大理石の表面に生じた欠損部に、被膜形成性樹脂を溶媒に溶解した樹脂液を充填し、溶媒を揮発させて樹脂被覆を成形する人工大理石の補修方法に関する。
【００１２】
また、本発明は、室温で水に不溶な被膜形成性樹脂を溶媒に溶解した人工大理石補修用樹脂液に関する。
【発明の効果】
【００１３】
本発明の人工大理石の補修方法やこれに用いる人工大理石補修用樹脂液は、補修跡を必要最小限に留め、平滑な外観とし、補修部分を目立たなくして耐久性を持たせ、サンディング等多くの労力や時間、特別な技術や特別な装置を不要とし、表面に生じた傷の補修を粉塵を発生させずクリーンに簡易に行うことができる。
【発明を実施するための最良の形態】
【００１４】
本発明の人工大理石の補修方法は、人工大理石の表面に生じた欠損部に、被膜形成性樹脂を溶媒に溶解した樹脂液を充填し、溶媒を揮発させて樹脂被覆を成形する方法である。
【００１５】
本発明の補修方法を適用する人工大理石としては、ポリエステル系樹脂、アクリル系樹脂、ビニルエステル系樹脂等を基材とするもの、例えば、水酸化アルミニウム等の無機充填剤をアクリル系樹脂や不飽和ポリエステル系樹脂等に充填してオニックス調、マーブル調等の天然石外観を与えたり、石英、雲母、大理石等の砕石や、ＡＢＳ樹脂、エポキシ樹脂等の樹脂粉砕物等を配合して石目調外観を与える等、天然石風の色合いや模様を再現したものなどいずれの形態のものを挙げることができる。
【００１６】
本発明の人工大理石の補修方法を適用する上記人工大理石の表面に生じる欠損部としては、従来、その補修に多大な労力や時間、特別な装置を要した、特に鋭利な深い傷を挙げることができる。狭い方の幅として０．５ｍｍ以下の欠損部に対して特に有効である。
【００１７】
本発明の人工大理石の補修方法に用いる樹脂液は、被膜形成性樹脂を溶媒に溶解した液である。樹脂液に溶解される被膜形成性樹脂としては室温、具体的には、２５℃で水に不溶であることが好ましい。欠損部に成形された樹脂被覆が水に溶解して除去されることを抑制することができる。また、被膜形成性樹脂としては実質的に透明であることが、適用する人工大理石の着色がいずれの場合にも、その補修部分を目立たなくすることができることから好ましい。被膜形成性樹脂としては、具体的には、ニトロセルロース、変性アルキッド樹脂、アクリル酸エステルあるいはメタクリル酸エステル系共重合体、ポリウレタン樹脂などを挙げることができる。これらは単独でまたは２種以上を組み合わせて使用することができる。被膜形成性樹脂の含有量としては、例えば、樹脂液全体に対して、５〜２０質量％などとすることができる。
【００１８】
上記被膜形成性樹脂を溶解する溶媒としては、上記被膜形成性樹脂を溶解でき、室温で揮発性を有する溶媒であることが好ましく、例えば、エチルアルコール、イソプロピルアルコール、ブチルアルコールなどのアルコール類、酢酸エチル、酢酸ブチルなどのエステル類、アセトンなどのケトン類等を挙げることができる。これらは単独でまたは２種以上を組み合わせて使用することができる。溶媒の含有量としては、例えば、樹脂液全体に対して、６０〜８５質量％などとすることができる。
【００１９】
これらを含有する樹脂液は、可塑剤を含有することが好ましい。可塑剤は、被覆のひび割れや剥離が生じるのを抑制する作用を有する。可塑剤としては、使用する被膜形成性樹脂などにより適宜選択することができ、例えば、ショウノウ、ジブチルフタレートなどのフタル酸エステル、グリセリンと脂肪酸とのエステル共重合体等のエステル類を挙げることができる。可塑剤の含有量としては、例えば、６〜２５質量％とすることができる。
【００２０】
また、上記樹脂液は、欠損部への充填を容易とする延展性を有する粘度を付与するため、シリカ等の増粘剤を含有していてもよく、また、色彩を付与するための顔料などを含有していてもよい。
【００２１】
上記のような樹脂液として、ネイルエナメル、特に、実質的に透明なネイルエナメルを好適に適用することができる。その他、実質的に透明な瞬間接着剤や、ラッカー、アクリル塗料などを適宜選択して用いることができる。
【００２２】
このような樹脂液を用いて、人工大理石の表面に生じた欠損部の補修方法を、図面を参照して以下に説明する。
【００２３】
図１に示すように、人工大理石１の表面に生じた欠損部２に樹脂液を充填するのに先立ち、欠損部分の表面およびその周囲２ｂを、人工大理石１と同系色のインクで着色することが好ましい。欠損部分の着色に使用するインクとしては、樹脂液を着色するため、油性のインクが好ましい。かかるインクとしては、フェルトペンや、マーキングペン等に用いるインクと同じものを好ましいものとして挙げることができる。フェルトペンやマーキングペンに使用するインクは、塗布後、有機溶剤に溶解された顔料が数秒から数分で乾燥・硬化し、作業性に優れるため、好ましい。
【００２４】
図２、図３に示すように、このようなインクを塗布具３を用いて塗布しインク膜３ａを形成する。塗布具としてはフェルトペンやマーキングペンを代用することもできる。人工大理石と同系色のインクを用い、欠損部分の表面およびその周囲２ｂに塗布してこの部分を着色し、欠損部の周囲２ｂ上に形成されたインク膜３ｂを含むインク膜３ａを形成する。
【００２５】
図４に示すように、インク膜３ａを形成し着色した欠損部およびその周囲２ｂ上に、上記樹脂液を充填する。樹脂液の充填方法としては、ブレードコート等の塗布方法を挙げることができる。樹脂液の塗布量としては、溶媒を揮発させた後に成形される樹脂被覆が欠損部の周囲にまで及ぶ範囲であることが好ましい。欠損部に充填された樹脂液は欠損部分およびその周囲に形成されたインク膜３ａとの接触部分においてインクを溶解して一体化する。
【００２６】
その後、欠損部及びその周囲に充填した樹脂液から溶媒を揮発させ、被膜形成性樹脂を析出させ樹脂被覆４を成形する。樹脂液からの溶媒の揮発は、空気中における風乾によることができるが、適宜、例えば、５０℃などに加熱して行うこともできる。
【００２７】
図５に示すように、欠損部の外周に成形された樹脂被覆４ｂを溶解可能な溶媒を用いて除去する。樹脂被覆４ｂを溶解可能な溶媒としては、上記樹脂液に含まれる溶媒や、酢酸エチル、酢酸ブチル、ポリグリセリン脂肪酸エステルなどのエステル類、グリコールエーテルなどのエーテル類、アセトンなどのケトン類、シンナー等を挙げることができ、これらを単独または組み合わせて使用することができる。このような溶媒を用い、ウェス、不織布、脱脂綿などの繊維状のものに浸透させて払拭したり、へら等の工具により溶解した部分を削除することができるが、ウェス５によることが好ましい。
【００２８】
図６に示すように、上記人工大理石の補修方法により、補修跡を必要最小限に留め、平滑な外観とすることができる。
【００２９】
本発明の人工大理石補修用樹脂液は、室温で水に不溶な被膜形成性樹脂を溶媒に溶解した人工大理石補修用樹脂液であり、具体的には、上記樹脂液と同様のものを挙げることができる。
【実施例】
【００３０】
以下、本発明について実施例を用いて詳述する。
【００３１】
ＭＲＣ・デュポン株式会社製人工大理石デュポン  コーリアン（登録商標）の黒色品種ノクターンの表面に引掻きで、幅０．２ｍｍ、長さ５０ｍｍの欠損部の傷を形成した（図１）。傷の底部、欠損部分に白化が認められた。この欠損部２の全域とその周囲２ｂに油性マーキングペン（ぺんてる株式会社製黒色ペンテルペン）を用いて着色した（図２）。欠損部分とその周囲２ｂに斑なくインク膜３ｂを含むインク膜３ａを形成した（図３）。透明マニキュア（コーセーコスメポート株式会社製ノアネイルカラー０１）を欠損部２の全体とその周囲のインク膜３ｂを覆うように充填し、常温常圧状態で溶媒を除去し樹脂被覆を形成した（図４）。その後、エタノールを沁み込ませたウエス５で欠損部の周囲２ｂを擦り、樹脂被覆４ｂとインク膜３ｂを拭き取った(図５)。
【００３２】
補修部分を全方向から観察した。樹脂被覆は、欠損部内に形成され欠損部の周囲には形成されていなかった。また、欠損部周囲のインク膜も除去されていた（図６）。欠損部は周囲の色調を乱すことがなく、完全に周囲に溶け込んでいた。
【００３３】
本発明の人工大理石の補修方法によれば、樹脂被覆は必要最小限の欠損部のみの補修跡を残すだけで、平滑で傷が目立たず色落ちもなく、耐久性に優れる。
【産業上の利用可能性】
【００３４】
本発明は、人工大理石の表面に、施工時または施工後に生じた傷を簡単に補修することができ、特に、狭く深い鋭利な傷、例えば、狭い方の幅が０．５ｍｍ以内の傷の補修に好適である。
【図面の簡単な説明】
【００３５】
【図１】本発明の人工大理石の補修方法を適用する欠損部が生じた人工大理石を示す図である。
【図２】本発明の人工大理石の補修方法の一例のインク膜を形成する工程を示す図である。
【図３】本発明の人工大理石の補修方法の一例のインク膜が形成された工程を示す図である。
【図４】本発明の人工大理石の補修方法の一例の樹脂液を充填する工程を示す図である。
【図５】本発明の人工大理石の補修方法の一例の欠損部周囲に形成された樹脂被覆を除去する工程を示す図である。
【図６】本発明の人工大理石の補修方法の一例により形成された樹脂被覆を示す図である。
【符号の説明】
【００３６】
１  人工大理石
２  欠損部
２ｂ  欠損部周囲
３  塗布具
３ａ  インク膜
３ｂ  欠損部周囲のインク膜
４  樹脂被覆
４ｂ  欠損部外周の樹脂被覆
５  ウエス
【図１】
2007245400.tif 000003
【図２】
2007245400.tif 000004
【図３】
2007245400.tif 000005
【図４】
2007245400.tif 000006
【図５】
2007245400.tif 000007
【図６】
2007245400.tif 000008